КАТАЛИТИЧЕСКАЯ КОМПОЗИЦИЯ ЦЕОЛИТА EU-2 С ДИОКСИДТИТАНОВЫМ СВЯЗУЮЩИМ И СПОСОБ ПОЛУЧЕНИЯ И ПРИМЕНЕНИЯ ТАКОЙ КОМПОЗИЦИИ

1. Каталитическая композиция, содержащая смесь, состоящую из диоксида титана и цеолита EU-2, имеющего молярное соотношение диоксида кремния к оксиду алюминия (SAR) более 100:1 в объеме.
2. Каталитическая композиция по п. 1, в которой указанный цеолит EU-2 присутствует в указанной композиции в количестве не более 70 мас.%, и указанный диоксид титана присутствует в указанной композиции в количестве не более 90 мас.%, при этом  мас.% приводятся в расчете на массу сухого вещества указанной композиции.
3. Каталитическая композиция по п. 2, дополнительно содержащая благородный металл, выбранный из группы, состоящей из платины и палладия.
4. Каталитическая композиция по любому из пп. 1-3, в которой указанная смесь содержит частицы цеолита EU-2, в которых среднее содержание алюминия по меньшей мере в 1,1 раза выше содержания алюминия на поверхности частиц EU-2.
5. Каталитическая композиция по любому из пп. 1-3, причем указанная каталитическая композиция по существу свободна от диоксида кремния, отличного от диоксида кремния, входящего в состав решетки указанного цеолита EU-2.
6. Каталитическая композиция по любому из пп. 1-3, причем указанная каталитическая композиция по существу свободна от оксида алюминия, отличного от оксида алюминия, входящего в состав решетки указанного цеолита EU-2.
2
7. Каталитическая композиция по любому из пп. 1-3, в которой площадь поверхности диоксида титана превышает 100 м/г.
8. Способ получения каталитической композиции, причем указанный способ включает: получение смеси, состоящей из диоксида титана и цеолита EU-2, имеющего молярное соотношение диоксида кремния к оксиду алюминия (SAR) более 100:1 в объеме, и формование указанной смеси в частицу.
9. Способ по п. 8, дополнительно включающий сушку и прокаливание указанной частицы с получением при этом прокаленной частицы.
10. Способ по п. 9, дополнительно включающий подвергание указанной прокаленной частицы деалюминированию, чтобы таким образом получить деалюминированную частицу, содержащую деалюминированный цеолит.
11. Способ по п. 10, дополнительно включающий внесение благородного металла в указанный носитель катализатора, с получением каталитической композиции, содержащей цеолит EU-2, диоксид титана и указанный благородный металл.
12. Каталитическая композиция, полученная любым из способов по пп. 8-11.
13. Способ каталитической депарафинизации углеводородного нефтяного сырья, причем указанный способ включает контактирование в условиях каталитической депарафинизации указанного углеводородного нефтяного сырья с любой из каталитических композиций по пп. 1-7.